(57)【要約】【課題】ポリマー電池を収納するケースに用いるシートとして、水蒸気その他のガスバリア性に優れ、また、耐ストレスクラック性、耐突き刺し性等をはじめ機械的強度があり、また高温においても使用可能であり電解液に対しても安定した積層体の構成を提供する。【解決手段】最外層／バリア層／最内層、または、最外層／バリア層／中間層／最内層からなる積層体において、最内層が、最内層同士が熱接着可能な樹脂層を含む少なくとも共押出法によって形成された２層以上の層である積層体からなるポリマー電池用包装材料であって、前記最内層が金属に対して熱接着性可能な樹脂が酸変性ポリオレフィン、酸変性ポリエチレン、エチレン・アクリル酸共重合体、エチレン・メタクリル酸共重合体、アイオノマーのいずれかであり、前記金属に対して熱接着性を有しないが、最内層同士は熱接着可能な樹脂がポリオレフィンである。【選択図】      図１
2014135282.tif 000002
【特許請求の範囲】
【請求項１】
最外層／バリア層／最内層、または、最外層／バリア層／中間層／最内層からなる積層体タイプのポリマー電池用包装材料であって、最内層が、金属に対して熱接着可能な樹脂層を含む共押出法によって形成された少なくとも２層以上の共押出し樹脂層からなることを特徴とする積層体。
【請求項２】
最外層／バリア層／最内層、または、最外層／バリア層／中間層／最内層からなる積層体タイプのポリマー電池用包装材料であって、最内層が金属に対しては熱接着はないが、最内層同士では熱接着しうる樹脂層を含む共押出法によって形成された少なくとも２層以上の共押出し樹脂層からなることを特徴とする積層体。
【請求項３】
前記金属に対して熱接着性可能な樹脂が、酸変性ポリオレフィン、酸変性ポリエチレン、エチレン・アクリル酸共重合体、金属イオン架橋ポリエチレン、エチレンまたはプロピレンとアクリル酸誘導体、またはメタクリル酸誘導体との共重合物およびこれらの変性物の少なくとも一つを含むことを特徴とする請求項１に記載の積層体。
【請求項４】
前記バリア層が、厚さ１５μｍ以上のアルミニウムからなることを特徴とする請求項１〜請求項３のいずれかに記載の積層体。
【請求項５】
前記中間層が、厚さ１０μｍ以上のポリエステル系、ポリオレフィン系、フッ素樹脂系、エチレン・酢酸ビニル共重合体ケン化物系の樹脂、または、これらの変性物および混合物から形成される樹脂の少なくとも１層含むものであることを特徴とする請求項１〜請求項４のいずれかに記載の積層体。
【請求項６】
バリア層の最内層面側の表面に、エポキシ系、フェノール系、メラミン系、アルキッド系、ポリイミド系、不飽和ポリエステル系、ポリウレタン系、不飽和カルボン酸グラフトポリマー系、ポリエチレンテレフタレート共重合体、ポリブチレンテレフタレート共重合体系などのなどの共重合体ポリエステル系、金属イオン架橋ポリエチレン、エチレン・酢酸ビニル共重合体系、エチレンとアクリル酸およびメタクリル酸との共重合体系、ポリエーテルウレタン系等の樹脂、およびこれらの変性物の少なくとも一つを３０％以上含む樹脂層からなる保護層が形成されていることを特徴とする請求項１〜請求項５のいずれかに記載の積層体。
【請求項７】
前記請求項１〜請求項６のいずれかに記載の積層体を用いたポリマー電池用包装材料。
【発明の詳細な説明】
【技術分野】
【０００１】
本発明は、防湿性、耐内容物性を有する積層体およびそれを用いた、固体有機電解質（高分子ポリマー電解質）を持つポリマー電池用包装材料に関する。
【背景技術】
【０００２】
ポリマー電池とは、リチウム２次電池ともいわれ、高分子ポリマー電解質を持ち、リチウムイオンの移動で電流を発生する電池であって、正極・負極活物質が高分子ポリマーからなるものを含むものである。リチウム２次電池の構成は、正極集電材（アルミ、ニッケル）／正極活性物質層（金属酸化物、カーボンブラック、金属硫化物、電解液、ポリアクリロニトリル等の高分子正極材料からなる）／電解質層／（プロピレンカーボネート、エチレンカーボネート、炭酸ジメチル、エチレンメチルカーボネート等のカーボネート系電解液、リチウム塩からなる無機固体電解質、ゲル電解質等からなる／負極活性物質層（リチウム金属、合金、カーボン、電解液、ポリアクリロニトリル等の高分子負極材料／負極集電材（銅、ニッケル、ステンレス）及び、それらを包装する外装体からなる。ポリマー電池の用途としては、パソコン、携帯端末装置（携帯電話、ＰＤＡ等）、ビデオカメラ、電気自動車、エネルギー貯蔵用蓄電池、ロボット、衛星等に用いられる。そして、該ポリマー電池の構造は、アルミニウム、ニッケル等からなる正極集電材、金属酸化物、カーボンブラック、金属硫化物、電解液、ポリアクリルニトリル等の高分子正極材料からなる正極活性物質層、プロピレンカーボネート、エチレンカーボネート、炭酸ジメチル、炭酸エチル、エチレンメチルカーボネート等のカーボネート系電解液、リチウム塩からなる無機固体電解質、ゲル電解質等からなる電解質層、リチウム金属、合金、カーボン、電解液、ポリアクリルニトリル等の負極活性物質層、銅、ニッケル、ステンレス等の負極集電材から構成するポリマー電池本体とそれを包装する外装体からなる。前記ポリマー電池の外装体としては、金属をプレス加工し円筒状または直方体状等に容器化した金属製缶、あるいは、最外層／アルミニウム／シーラント層から構成される多層フィルムを袋状にしたものが用いられていた。
【発明の概要】
【発明が解決しようとする課題】
【０００３】
しかるに、ポリマー電池の外装体として次のような問題があった。金属製缶においては、容器外壁がリジッドであるため、電池自体の形状が決められてしまう。その為、ハード側を電池に合わせ設計するため、該電池を用いるハードの寸法が電池により決定されてしまい形状の自由度が少なくなる。また、多層フィルムからなる袋状の外装体は、前記金属缶のように、電池自体により、電池を用いるハードの形状の自由度の制限は無くなるが、ポリマー電池の外装体として要求される物性・機能を、十分に満足しうる包装材料はいまだ開発されていないのが現状である。前記要求される物性・機能とはつぎのようなものである。例えば、ポリマー電池の外装体としては、前記ポリマー電池本体の基体部とハードと電池本体とをつなぐ電極の一部を外気と遮断した密封系に保持する必要があり、そのために、前記多層フィルムの最内層は、前記電極と接着性、特にヒートシール性を有することが必要である。電極は金属により構成されているため、前記最内層は金属とのヒートシール性が求められている。また、ポリマー電池は、充電／放電による内容物である電池の温度上昇によるヒートシールの安定性と密封系の確保や、使用される環境温度が、例えば夏季における車のダッシュボードや、冬季における寒冷地での使用などに耐えるために用いられるハードとともに、耐熱性、耐寒性が求められ、前記の厳しい環境下においても、外装体としてヒートシールの安定性と密封系の確保が要求される。そこで、ポリマー電池の外装体を形成する積層体の最内層として、金属接着性があり、かつ、耐熱性のある熱接着性樹脂を用いると、前記金属との接着性、耐熱性等は改善されるが、最内層樹脂として、剛性のあるものとなり、折り曲げ等によるストレスクラックが発生することがあった。また、ポリマー電池の場合、その電池内容物として、カーボネート系溶剤とリチウム塩からなる電解質が外装体に悪影響を及ぼし多層フィルム層間の接着強度を低下させることがあった。すなわち、溶剤（カーボネート系）を含むため、溶剤が多層フィルム層間の接着層を膨潤化させ接着強度を低下させる。さらに、電解質の加水分解により酸と熱が発生し、金属から構成されるバリア層を腐食させ層間の接着強度を低下させ、また、発生する熱のために電池が発火することもある。また温度上昇により電池の起電力の低下が起こり、接続されている機器が停止、故障することもある。これらの問題の要因となる前記電解質の加水分解は、いずれも、電池の密封系内に外部からの水分が浸入することによる。従って、外装体としては、外部からの水蒸気を遮断する（バリア性）が求められる。また、ポリマー電池に限らず、電池の外装体としては、該外装体の回りにある機器（ハード）と通電しないこと、また、電極同士が接触通電しショートすることがない構造が求められる。ポリマー電池の外装体として、前記金属缶、袋のほかに、成形トレイと蓋材とにより密封する形状も考えられる。この場合にも、ヒートシール性を有する最内層樹脂の選択と、前記トレイを成形する際の、成形性のよい積層体が求められていた。本発明は、ポリマー電池を収納するケースに用いるシートとして、水蒸気その他のガスバリア性に優れ、また、耐ストレスクラック性、耐突き刺し性等をはじめ機械的強度があり、また高温においても使用可能であり電解液に対しても安定した積層体の構成を提供するものである。
【課題を解決するための手段】
【０００４】
本発明は、最外層／バリア層／最内層、または、最外層／バリア層／中間層／最内層からなる積層体タイプのポリマー電池用包装材料であって、最内層が、金属に対して熱接着可能な樹脂層を含む少なくとも共押出法によって形成された２層以上の共押出し樹脂層からなる積層体、または、最外層／バリア層／最内層、または、最外層／バリア層／中間層／最内層からなる積層体、または、最内層が、金属に対して熱接着性を持たないが最内層同士は熱接着しうる樹脂層を含む少なくとも共押出法によって形成された２層以上の共押出し樹脂層からなる積層体であって、前記金属に対して熱接着性可能な樹脂が酸変性ポリオレフィン、酸変性ポリエチレン、エチレン・アクリル酸共重合体、金属イオン架橋ポリエチレン、エチレンまたはプロピレンとアクリル酸誘導体、またはメタクリル酸誘導体との共重合物およびこれらの変性物の少なくとも一つを含むこと、前記バリア層が厚さ１５μｍ以上のアルミニウムからなること、前記中間層が、厚さ１０μｍ以上のポリエステル系、ポリオレフィン系、フッ素樹脂系、エチレン・酢酸ビニル共重合体ケン化物系の樹脂、または、これらの変性物および混合物から形成される樹脂の少なくとも１層含むものであること、バリア層の最内層面側の表面に、エポキシ系、フェノール系、メラミン系、アルキッド系、ポリイミド系、不飽和ポリエステル系、ポリウレタン系、不飽和カルボン酸グラフトポリマー系、ポリエチレンテレフタレート共重合体、ポリブチレンテレフタレート共重合体系などのなどの共重合体ポリエステル系、金属イオン架橋ポリエチレン、エチレン・酢酸ビニル共重合体系、エチレンとアクリル酸およびメタクリル酸との共重合体系、ポリエーテルウレタン系等の樹脂、およびこれらの変性物の少なくとも一つを３０％以上含む樹脂層からなる保護層が形成されていることを含むものであり、また、前記積層体を用いたポリマー電池用包装材料である。
【発明の効果】
【０００５】
本発明の積層体において、最内層を多層化することにより、金属接着性を有する樹脂層の単層による最内層において問題となっていた最内層のクラックがなくなり、安定した密封性を得ることができた。また、ポリマー電池自体がフレキシビリティをもち、金属缶を用いるより軽量化が可能となり、かつ、トータル層厚を薄くすることができ、電池として省スペース化が可能となった。特に、ポリマー電池用包装材料としてバリア性に優れ、該バリア性を長期に維持し得ることができ、耐熱性、耐寒性、耐内容物性等に優れた包装材料とすることができた。
【図面の簡単な説明】
【０００６】
【図１】本発明のポリマー電池用包装材料の実施例を示す、（ａ）基本的層構成、（ｂ）ポリマー電池の構造を説明する斜視図、（ｃ）Ｘ1−Ｘ1部の断面図、（ｄ）Ｘ2−Ｘ2部の断面図である。
【図２】本発明のポリマー電池用包装材料の別の実施例を示す、（ａ）基本的層構成、（ｂ）ポリマー電池の構造を説明する斜視図、（ｃ）エンボスタイプの外装体のポリマー電池の斜視図、（ｄ）Ｘ3−Ｘ3部の断面図である。
【図３】本発明の積層体の別の実施例を示す断面図である。
【図４】本発明における外装体とタブとの接着の別の実施例を示す説明図で、（ａ）ポリマー電池の斜視図、（ｂ）熱接着性タブ材を接着したポリマー電池本体の斜視図、（ｃ）熱接着性タブ材を接着した別のポリマー電池本体の斜視図、（ｄ）および（ｅ）はそれぞれの熱接着性タブ材を用いた場合のＸ4−Ｘ4部断面図である。
【図５】本発明の積層体を用いるポリマー電池のパウチタイプの外装体の形状を示す平面図とそれぞれのタイプの断面図である。
【図６】本発明の積層体を用いるポリマー電池のエンボスタイプの外装体の形状を示す（ａ）片面エンボスタイプの底材の斜視図、（ａ’）Ｘ9−Ｘ9部断面図、（ｂ）両面エンボスタイプの斜視図、（ｂ’）Ｘ10−Ｘ10部断面図、（ｃ）エンボスタイブにおけるタブの位置を示す別の例の概念図、（ｄ）タブをさらに別の位置に設けた例の概念図である。
【発明を実施するための形態】
【０００７】
本発明にかかる積層体およびそれを用いたポリマー電池用包装材料について図面等を用いて詳細に説明する。図１は、本発明のポリマー電池用包装材料の実施例を示す、（ａ）基本的層構成、（ｂ）ポリマー電池の構造を説明する斜視図、（ｃ）Ｘ1−Ｘ1部の断面図、（ｄ）Ｘ2−Ｘ2部の断面図である。図２は、本発明のポリマー電池用包装材料の別の実施例を示す、（ａ）基本的層構成、（ｂ）ポリマー電池の構造を説明する斜視図、（ｃ）エンボスタイプの外装体のポリマー電池の斜視図、（ｄ）Ｘ3−Ｘ3部の断面図である。図３は、本発明の積層体の別の実施例を示す断面図である。図４は、本発明における外装体とタブとの接着の別の実施例を示す説明図で、（ａ）ポリマー電池の斜視図、（ｂ）熱接着性タブ材を接着したポリマー電池本体の斜視図、（ｃ）熱接着性タブ材を接着した別のポリマー電池本体の斜視図、（ｄ）および（ｅ）はそれぞれの熱接着性タブ材を用いた場合のＸ4−Ｘ4部断面図である。図５は、本発明の積層体を用いるポリマー電池のパウチタイプの外装体の形状を示す平面図とそれぞれのタイプの断面図である。図６は、本発明の積層体を用いるポリマー電池のエンボスタイプの外装体の形状を示す（ａ）片面エンボスタイプの底材の斜視図、（ａ’）Ｘ9−Ｘ9部断面図、（ｂ）両面エンボスタイプの斜視図、（ｂ’）Ｘ10−Ｘ10部断面図、（ｃ）エンボスタイブにおけるタブの位置を示す別の例の概念図、（ｄ）タブをさらに別の位置に設けた例の概念図である。
【０００８】
本発明の課題について、本発明者らは鋭意研究の結果、多層構造からなる包装材料であって、次に説明する各材質からなる積層体とし、かつ、最内層を金属に対して熱接着可能な樹脂層を含む少なくとも２層以上の層とすることによって本発明の課題を解決できることを見いだし、本発明を完成するに到った。本発明による積層体を用いて形成されるかかるポリマー電池は、詳細は後述するが、図１（ｂ）に示すようなパウチタイプと図２（ｂ）に示すようなエンボスタイプとがある。図１（ｂ）および図１（ｃ）に示すように、ポリマー電池本体２を、ピロータイプの形状の外装体４の中に封入し、電極の一部を外装体の外に露出させた構造である。前記、パウチタイプとエンボスタイプとに関する外装体の形態については後に詳細に説明する。そして、前記外装体を形成するポリマー電池用包装材料（または積層体）は、基本的には、最外層／バリア層／最内層の３層からなり、バリア層と最内層との間に中間層を設けてもよい。図１（ａ）は前記４層タイブの積層体を示している。本発明の積層体を用いるポリマー電池は、図１（ｄ）に示すように、電極３の一部を含むヒートシール部を形成するものである。
【０００９】
本発明における前記最外層１１は、延伸ポリエステル又はナイロンからなるが、この時、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしてはポリアミド系樹脂、すなわち、ナイロン６、ナイロン６，６、ナイロン６，６とナイロン６との共重合体、ナイロン６，１０、ポリメタキシリレンアジパミト（ＭＸＤ６）等が挙げられる。
【００１０】
前記最外層１１は、ポリマー電池として用いられる場合、ハードと直接接触する部位であるため、基本的に絶縁性を有する樹脂層がよい。フィルム単体でのピンホールの存在、および加工時のピンホールの発生等を考慮すると、最外層は６μｍ以上の厚さが必要であり、好ましい厚さとしては１２〜２５μｍである。
【００１１】
本発明においては、最外層１１は耐ピンホール性および電池の外装体とした時のハードとの絶縁性を向上させるために、積層化することも可能である。その場合、最外層１１が２層以上の樹脂層を少なくとも一つ含み、各層の厚みが６μｍ以上、好ましくは１２から２５μｍである。最外層１１を積層化する例としては、図示はしないがつぎの１）〜６）が挙げられる。
１）延伸ポリエチレンテレフタレート／延伸ナイロン
２）延伸ナイロン／延伸ポリエチレンテレフタレート
また、包装材料の機械適性（包装機械、加工機械の中での搬送の安定性）、表面保護性（耐熱性、耐電解質性）、２次加工としてポリマー電池用の外装体をエンボスタイプとする際に、エンボス時の金型と最外層との摩擦抵抗を小さくする目的で、最外層を多層化、最外層表面にフッ素系樹脂層、アクリル系樹脂層、シリコーン系樹脂層等を設けることが好ましい。例えば、
３）フッ素系樹脂／延伸ポリエチレンテレフタレート（フッ素系樹脂は、フィルム状物、または液状コーティング後乾燥で形成）
４）シリコーン系樹脂／延伸ポリエチレンテレフタレートとする。シリコーン系樹脂は、フィルム状物、または液状コーティング後乾燥で形成する。
５）フッ素系樹脂／延伸ポリエチレンテレフタレート／延伸ナイロン
６）シリコーン系樹脂／延伸ポリエチレンテレフタレート／延伸ナイロン
７）アクリル系樹脂／延伸ナイロン（アクリル樹脂はフィルム状物、または液状コーティング後乾燥で硬化）
【００１２】
上記最外層１１はドライラミネーション、押出しラミネーション等でバリア層１２と接着される。
【００１３】
前記バリア層１２は、外部からポリマー電池１の内部に特に水蒸気が浸入することを防止するための層で、バリア層単体のピンホール、及び加工適性（パウチ化、エンボス成形性）を安定化し、かつ耐ピンホールをもたせるために厚さ１５μｍ以上のアルミニウム、ニッケルなどの金属、又は、無機化合物、例えば酸化珪素、アルミナ等が挙げられるが、バリア層として好ましくは２０〜８０μｍのアルミニウムとする。ピンホールの発生をさらに改善し、ポリマー電池の外装体のタイプをエンボスタイプとする際、エンボス部におけるクラック等の発生のないものとするために、バリア層として用いるアルミニウムの材質が、鉄含有量が０．３〜９．０％、好ましくは０．７〜２．０％とすることが望ましい。前記鉄含有量が０．３％未満の場合は、ピンホールの発生の防止、エンボス成形性の改善等の効果が認められず、また、前記アルミニウムの鉄含有量が９．０％を超える場合は、アルミニウムとしての柔軟性が阻害され、積層体として製袋性が悪くなる。また、冷間圧延で製造されたアクリル酸は焼きなまし（いわゆる焼鈍処理）条件でその柔軟性・腰の強さ・硬さが変化するが、本実施例で用いられるアルミニウムは焼きなましをしていない、いわゆる硬質処理品より、適宜焼きなましを適宜行った、柔軟性がある硬質処理品が好ましい。また、この軟質性の度合いは、加工適性に合わせ適宜選定すればよい。
【００１４】
そして、このアルミニウムはアルミニウム表面に存在する酸化アルミと電解液が水分と反応して発生するフッ化水素（化学式：ＨＦ）の化学反応で表面腐食が起こる。よって、アルミニウム表面の酸化物、油分の除去を目的とした酸・アルカリによる表面洗浄を行うことが好ましい。洗浄用の酸類としては、硫酸、塩酸、硝酸、リン酸、フッ酸、クロム酸のような無機酸やスルファミン酸、シュウ酸、酒石酸、クエン酸、ギ酸、乳酸、グリコール酸、酢酸、グルコン酸、コハク酸、リンゴ酸のような有機酸がありこれらを主成分とし適宜添加剤を加えれば良い。また、アルカリ類としては水酸化ナトリウムなどの水酸化物、炭酸ナトリウム、重炭酸ナトリウムなどの炭酸塩、第２リン酸ナトリウム、第３リン酸ナトリウムなどのリン酸塩、ピロ・リン酸ナトリウム、トリポリ・リン酸ナトリウム、テトラポリ・リン酸ナトリウムなどの重合リン酸塩、オルソ・珪酸ナトリウム、メタ・珪酸ナトリウムなとの珪酸塩がある。ナトリウム塩を示したが、これらのカリウム塩、アンモニア塩も有効である。これらを主成分とし適宜添加剤を加えればよい。そして、このアルミニウム表面の耐薬品性、耐有機溶剤性を向上させるため、該アルミニウム最内層面側表面に、リン酸塩、クロム酸塩、フッ化物系化合物または、有機ケイ素化合物、有機チタン系化合物、有機アルミ系化合物等からなる表面処理層を設けてもよい。硫酸、シュウ酸、クロム酸、リン酸を用い、陽極処理後、封孔処理してもよい。また、これらの表面処理層には、適宜、酸化珪素（化学式：ＳｉＯ2）、炭酸カルシウム、亜鉛、鉛丹、亜鉛化鉛、酸化亜鉛シアナミド鉛、ジンククロメート、クロム酸バリウムカリウム、クロム酸バリウム亜鉛などを添加することも耐薬品性、耐有機溶剤性をさらに向上させる。また、積層の際の接着強度を向上させるために、アルミニウム表面を化学的または物理的な手法により粗面化してもよい。
【００１５】
一方、包装材料としてのアルミニウムは、バリア性を有する材料として、他の材料と積層されて用いられることが多いがアルミニウムは金属の中でも比較的有機溶剤、酸、アルカリなどに腐食されやすい。例えば、ポリマー電池の多くは、ポリマー電池本体に活物質やポリマー電解質の中に、エチレンカーボネート、プロピレンカーボネート、ジエチルカーボネート、ジメチルカーボネート、アセトンなどの有機溶剤を含む。また、ポリマー電解質のリチウム塩は水と反応し強酸であるフッ化水素（ＨＦ）を発生させる。このような、有機溶剤、酸等によりアルミニウム表面が腐食されると、最内層或いは中間層等との接着力が弱まり、デラミネーションを起こし包装材としての機能がなくなる。そこで、本発明者は種々の実験等により、図１（ｂ）に示すように、前記表面処理層ＴＲ面に耐溶剤性、耐酸性を持つ樹脂層を形成することにより、アルミニウム表面の腐食等を防止できることを見い出した。そして、前記樹脂層（以下、保護層１５と記載する）は、意外にも、アルミニウム表面を保護するばかりでなく、中間層１４との接着性を兼ね備えていることが確認された。本発明において、バリア層表面または、表面処理層の表面に設ける保護層１５に用いる物質としては、エポキシ樹脂、フェノール樹脂、メラミン樹脂、オレフィン樹脂等を用いることができる。
【００１６】
また、これらの保護層には、リン酸塩系皮膜形成物質（リン酸亜鉛系、リン酸鉄系、リン酸マンガン系、リン酸カルシウム系、リン酸クロム系、クロム酸シリカ計）やフッ化物系皮膜形成物質（フッ化チタン系、フッ化亜鉛系）やアルミ箔表面の接着性向上物質（カップリング剤：シラン系カップリング剤、有機チタン系カップリング剤、有機アルミ系カップリング剤）を含有させることもできる。また、適宜、酸化珪素（化学式：ＳｉＯ2）、炭酸カルシウム、亜鉛、鉛丹、亜鉛化鉛、酸化亜鉛シアナミド鉛、ジンククロメート、クロム酸バリウムカリウム、クロム酸バリウム亜鉛などを添加することも耐薬品性、耐有機溶剤性をさらに向上させる。特に、酸化珪素、炭酸カルシウム、亜鉛、鉛丹、亜鉛化鉛、酸化亜鉛シアナミド鉛、ジンククロメート、クロム酸バリウムカリウム、クロム酸バリウム亜鉛などは電解液と水分の反応で発生するフッ化水素（化学式：ＨＦ）と化学反応を起こしフッ化水素を吸収、吸着する効果があり、各層、特にバリア層（アルミニウム）に対するフッ化水素の腐食を防止する効果がある。
【００１７】
本発明においては、バリア層１２または前記保護層と最内層１４との間に中間層１３を設ける事ができる。前記中間層を設けることによって、前記バリア層１２の保護と、製袋の際のヒートシールの熱と圧力によってヒートシール層である最内層１４が薄くなり、電極３とアルミニウム（バリア層１２）とが接触（短絡発生）することを防止できる。また、中間層１３は電池の環境適性（耐熱性、耐寒性）を安定化するために積層するが、厚さ１０μｍ以上、融点は８０℃以上であって、好ましくは１２から２５μｍのポリエステル系樹脂、ポリオレフィン系樹脂、フッ素系樹脂または、これらの変性物および混合物から形成される少なくとも１層含むものとする。前記ポリエステル樹脂としては、ポリエチレンテレフタレート、ポリブチレンテレフタレート、ポリエチレンナフタレート、ポリブチレンナフタレート、ポリカーボネートおよびこれらの共重合体または変性物が挙げられる。また、前記ポリオレフィン系樹脂としては、ポリプロピレン、エチレン−プロピレン共重合体、低密度ポリエチレン、中密度ポリエチレン、高密度ポリエチレン、線状低密度ポリエチレン、シングルサイト系触媒を用いて重合したエチレン−α・オレフィン共重合体、金属イオン含有ポリエチレン、エチレンとメタクリル酸またはアクリル酸誘導体の共重合物、ポリブテン、不飽和カルボン酸グラフトポリエチレン、不飽和カルボン酸グラフトポリプロピレン、不飽和カルボン酸グラフトポリメチルペンテンおよびこれらの変性物が挙げられる。また、前記フッ素系樹脂としては、テトラフルオロエチレン、トリフルオロエチレン、ポリフッ化ビニリデン、ポリフッ化ビニル、エチレンテトラフルオロエチレン、ポリクロロトリフルオロエチレン、エチレンクロロトリフルオロエチレン共重合体、テトラフルオロエチレン−ヘキサフルオロプロピレン共重合体等が挙げられる。これらの樹脂は延伸又は未延伸の状態のどちらでも用いることができる。
【００１８】
また、中間層１３は単層のみでなく、多層化することもできる。中間層１３を多層化する場合は、その形成を共押出し法によって積層してもよく、また、各層をドライラミネーション法を用いて積層してもよい。さらに、押出しラミネーション法を用いて積層してもよい。例えば、中間層１３を共押出し法により多層化する場合は、以下に示すような２層以上の層構成からなり、各層の厚さが１０から１００μｍ、好ましくは１５から２５μｍである。
【００１９】
本発明におけるポリマー電池用包装材料の最内層１４は、オレフィン系樹脂、不飽和カルボン酸グラフトポリオレフィン、金属イオン架橋ポリエチレン、エチレンまたはプロピレンとアクリル酸誘導体、またはメタクリル酸誘導体との共重合物、およびこれらの変性物または混合物から形成される。最内層の厚さは、２０μｍ以上、また最内層を形成する樹脂の融点が７０℃以上、ビカット軟化点が６０℃以上が好ましい。
【００２０】
さらに、最内層１４はパウチタイプ、エンボスタイプともに熱溶着法により電極タブをサンドイッチした状態で密封系を形成する。ところが、熱溶着部分の最内層としてのオレフィン樹脂は、その特性から脆くなり、簡単にクラック、ピンホールが発生し易くなる。また、熱溶着時、電極用タブの端部部分は、前記タブの厚さ分最内層を潰すことでピンホールの発生をなくしているが、最内層の耐熱性を上げるために融点が高いオレフィン系樹脂の単層とすると、高温、高圧、長時間溶着する必要がある。この場合、熱溶着自体が内容物である電池の特性を低下させたり、また包装材料の他の構成層、例えば最外層のポリエステルやナイロンが熱収縮を起こしたりすることで包装材料としての機能低下を起こす。
【００２１】
最内層には、金属接着性を持たないポリオレフィン系樹脂１４’を用いることもできるが、この場合には、電極３と最内層との間に前記不飽和カルボン酸グラフトグラフトポリオレフィン、金属イオン架橋ポリエチレン、エチレンまたはプロピレンとアクリル酸誘導体、またはメタクリル酸またはメタクリル酸誘導体との共重合体物から形成される熱接着性タブ材（厚さ１５μｍ以上）１６を用いることによって、タブと外装体とが完全に接着され、密封することができる。具体的には、図４（ｂ）に示すように、電極の熱接着部に電極より巾の広い熱接着性タブ材１６を載置し、外装体に挿入して熱接着して密封する。図４（ｄ）は、この場合の熱接着後のＸ4−Ｘ4断面を模式的に示したものである（但し、最外層、バリア層、中間層は１層として示している）。また、図４（ｃ）は、電極３の電極の熱接着部又はそれより広い領域の部分に、前記金属に対してヒートシール性を有する不飽和カルボン酸グラフトポリオレフィン、金属イオン架橋ポリエチレン、エチレンまたはプロピレンとアクリル酸誘導体、またはメタクリル酸誘導体との共重合物およびこれらの変性物または混合物からなる樹脂を被覆し、外装体に挿入して熱接着して密封した例であり、図４（ｅ）は、この場合の熱接着後のＸ4−Ｘ4断面を図４（ｄ）と同じように模式的に示したものである。
【００２２】
本発明の前記課題を解決するために、本発明者らは、種々研究の結果、最内層を多層化することにより、前記課題に効果のあることを見いだし本発明を完成するに到った。最内層の多層化は、具体的には、
（１）オレフィン系樹脂およびこれらの変性物／不飽和カルボン酸グラフトポリオレフィン
（２）オレフィン系樹脂およびこれらの変性物／エチレンとアクリル酸誘導体、または、エチレンとメタクリル酸誘導体共重合物
（３）オレフィン系樹脂およびこれらの変性物／金属イオン架橋ポリエチレン、金属イオン架橋ポリプロピレン
等の構成の最内層とすることである。前記、代表的なオレフィン系樹脂としては
ａ）ポリプロピレン系としては、
１）ホモタイプポリプロピレン（融点１５０℃以上、ビカット軟化点１４０℃以上）
２）エチレン−プロピレン共重合体（融点１１０℃以上、ビカット軟化点１００℃以上のランダムタイププロピレンまたはグラフトタイププロピレン）
ｂ）ポリエチレン系としては、
３）融点９０℃以上、ビカット軟化点８０℃以上の低密度ポリエチレン、中密度ポリエチレン、高密度ポリエチレン、線状低密度ポリエチレン、エチレン−プロピレンージエン共重合体、エチレン−プロピレン−ブテン共重合体、シングルサイト系触媒を用いて重合したエチレン−α・オレフィン共重合体また、酸変性ポリオレフィン（融点９０℃以上、ビカット軟化点８０℃以上）としては
イ）エチレン−酢酸ビニル共重合体
ロ）金属イオン架橋ポリエチレン、金属イオン架橋ポリプロピレン
ハ）不飽和カルボン酸グラフトポリエチレン、不飽和カルボン酸グラフトポリプロピレン、不飽和カルボン酸グラフトポリメチルペンテン等の不飽和カルボン酸グラフトポリオレフィンおよびこれらの変性物。
ニ）エチレンまたはプロピレンとアクリル酸誘導体、またはメタクリル酸誘導体とのの共重合物として、エチレン−メタクリル酸メチル共重合体（ＥＭＭＡ）、エチレン・メタクリル酸エチル（ＥＭＡ）、エチレン−アクリル酸メチル共重合体（ＥＭＡＡ）、エチレン−アクリル酸エチル（ＥＥＡ）、エチレン・アクリル酸共重合体（ＥＡＡ）、プロピレン−メタクリル酸エチル（ＰＭＡ）、プロピレン−アクリル酸エチル（ＰＡＡ）等を挙げることができる。
【００２３】
最内層１４の多層化の更に具体例としては、つぎのような構成を挙げることができる。
（１）低密度ポリエチレンまたは線状低密度ポリエチレン／エチレンとメタクリル酸またはアクリル酸誘導体との共重合物
（２）エチレンープロピレン共重合体体／プロピレンとメタクリル酸またはアクリル酸誘導体との共重合物
（３）低密度ポリエチレンまたは線状低密度ポリエチレン／金属架橋ポリエチレン
（４）エチレンープロピレン共重合体／金属架橋ポリプロピレン
（５）ランダムプロピレン系／不飽和カルボン酸グラフトホモタイププロピレン
（６）グラフトプロピレン系／不飽和カルボン酸グラフトホモタイププロピレン
（７）ホモプロピレン系／不飽和カルボン酸グラフトランダムタイプ、またはグラフトタイププロピレン
（８）ランダムまたはグラフトプロピレン系／ホモプロピレン系
（９）エチレンープロピレン共重合体／ポリエチレン／エチレンープロピレン共重合体
（１０）エチレンープロピレン共重合体／ポリエチレン／不飽和カルボン酸グラフトポリエチレン
【００２４】
本発明のポリマー電池用包装材料の最外層、バリア層、最外層、或いは最外層、バリア層、中間層、最内層の各層の形成または各層間の積層方法は、具体的にはＴダイ法、インフレーション法、共押出し法等を用いて製膜することができ、必要に応じて、コーティング、蒸着、紫外線硬化、電子線硬化等の方法によって２次膜を形成してもよい。また、貼り合わせは、ドライラミネーション、押出しラミネーション、共押出しラミネーション、サーマルラミネーション（熱ラミネーション）等の方法により積層化し得る。
【００２５】
前記、ドライラミネーションをする際には、ポリエステル系、ポリエチレンイミン系、ポリエーテル系、シアノアクリレート系、ウレタン系、有機チタン系、ポリエーテルウレタン系、エポキシ系、ポリエステルウレタン系、シミド系、イソシアネート系、ポリオレフィン系、シリコーン系の各種接着剤を用いることができる。ただし、本発明の積層体のバリア層よりも最内層面側の積層をドライラミネーションする場合には、前記組成の接着剤を用いる。オクタンニ酸
【００２６】
ポリマー電池用外装体を形成する積層体の構成がドライラミネート法による接着である場合に、ポリマー電池の電解質成分であるカーボネート系溶剤による層間剥離およびリチウム塩と水との反応により発生するフッ化水素によるバリア層最内層側表面での接着面剥離その課題に対して、鋭意研究の結果、前記積層体のバリア層よりも内側における各層の接着をドライラミネートする際の接着剤の成分をつぎの組成とすることによって、前記層間剥離、バリア層表面での接着面剥離のない積層体とすることができた。その接着剤は主剤と硬化剤とからなり、主剤が、セバシン酸、イソフタル酸、テレフタル酸、オクタン二酸、ノナン二酸、ウンデカン二酸、パルミチン酸を含むカルボン酸とエチレングリコール、ヘキサンジオール、ジエチレングリコール等のグリコールとＩＰＤＩなどのイソシアネートとからなり、硬化剤がトリメチロールプロパン、プロピレングリコール、ジプロピレングリコールグリセリン、１，３−ブタンジオール等のグリコールとＴＤＩ等のイソシアネートとＴＤＡ等からなるものである。
【００２７】
また、これらの接着層には適宜、酸化珪素（化学式：ＳｉＯ2）、炭酸カルシウム、亜鉛、鉛丹、亜酸化鉛、酸化亜鉛シアナミド鉛、ジンククロメート、クロム酸バリウムカリウム、クロム酸バリウム亜鉛などを添加することも耐薬品性、耐有機溶剤性をさらに向上させる。特に、酸化珪素、炭酸カルシウム、亜鉛、鉛丹、亜酸化鉛、酸化亜鉛シアナミド鉛、ジンククロメート、クロム酸バリウムカリウム、クロム酸バリウム亜鉛などは電解液と水分の反応で発生するフッ化水素（化学式：ＨＦ）と化学反応を起こし、フッ化水素を急雌雄、吸着する効果があり、各層、特にバリア層（アルミニウム）に対するフッ化水素の腐食を防止する効果がある。
【００２８】
本発明の積層体において、バリア層よりも最内層側の各層を接着するドライラミ接着剤としては、前記組成とする。但し、バリア層よりも外側の積層をドライラミする場合は、通常の接着剤を用いてもよい。
【００２９】
また、各層を前記押出しラミネーションにより積層する場合、接着する各層間の接着力を安定化する接着促進化方法として、各層の接着面にポリエステル系、ポリエーテル系、ウレタン系、ポリエーテルウレタン系、ポリエステルウレタン系、イソシアネート系、ポリオレフィン系、ポリエチレンイミン系、シアノアクリレート系、有機チタン化合物系、エポキシ系、イミド系、シリコーン系およびこれらの変性物、または混合物等の樹脂を１μｍ程度塗工したり、オゾン処理等による表面活性化処理を行うことができる。また、前記押出しラミネーションあるいは熱ラミネーションをする際の樹脂として不飽和カルボン酸グラフトポリオレフィンを用いることによって、接着性とともに耐内容物性も向上する。
【００３０】
本発明の積層体を積層化する方法として、３層構成の場合、本発明の積層体を積層する方法として、代表的に次の３方法、すなわち、
１）第１基材として、最外層／バリア層の積層体と最内層からなる第２基材積層体をそれぞれ準備し熱ラミネーションする
２）第１基材として最外層／バリア層、第２基材として最内層を準備し押出しラミネーション（共押出しを含む）する方法、この場合必要に応じ、再度熱ラミネーション工程を施す
３）すべてをドライラミネーションで貼りあわせるのいずれの方法を用いてもよい。
【００３１】
また、４層構成の場合には、積層化する方法として、代表的に次の３方法、すなわち、
１）第１基材として、最外層／バリア層の積層体と中間層／最内層からなる第２基材積層体をそれぞれ準備し熱ラミネーションする
２）第１基材として最外層／バリア層、第２基材として中間層の一部／最内層の積層体、または最内層のみを準備し中間層により押出しラミネーション（共押出しを含む）する、この場合必要に応じ、再度熱ラミネーション工程を施す
３）すべてをドライラミネーションで貼りあわせるのいずれの方法を用いてもよい。
【００３２】
さらに、中間層には、気体、液体、イオン透過防止薄膜層としてスパッタリグ法、化学蒸着法、物理的蒸着法を用いアルミニウム層のような金属薄膜層、酸化アルミや酸化錫のような金属酸化物層、コーティング法を用い塩化ビニリデン層等を形成することで、さらに、バリア層に対する電解質構成物質の透過を防止し安定した接着性を持たせることができる。
【実施例】
【００３３】
以上に説明した本発明の積層体の層構成を、パウチタイプ、エンボスタイプとしてそれぞれ具体的に示すとパウチ仕様としては、〔略号；ＰＥＴ：ポリエステル、ＤＬ：ドライラミネーション、ＴＬ：熱ラミネーション、ＡＬ：アルミニウム、ＰＰ：ポリプロピレン、Ｔｒ−Ａｃ：リン酸塩による表面処理、ＲＡＭ−ＰＰ：ランダム重合されたポリプロピレン、ＨＯＭＯ−ＰＰ：ホモタイプポリプロピレン、Ｔｒ−Ｃｏ−Ａｃ−ｃｒ：炭酸カルシウム添加リン酸クロム処理、ＰＰａ：不飽和カルボン酸グラフトポリプロピレン、ＰＥ：低密度ポリエチレン、ＰＥａ：不飽和カルボン酸グラフトポリエチレン、Ｎｙ：ナイロン、ＡＣ：アクリル樹脂、／／：共押出し法による積層部、（・・）の数字は層の厚みを示す、μｍ〕また、以下の実施例において使用したドライラミネート用接着剤は、次の通りである。
ＤＬ−１：ポリエーテルを主成分とした接着剤、タケラックＡ−９６９Ｖ／Ａ−５（武田薬品工業株式会社製  商品名）
ＤＬ−２：成分構成は、主剤としては、ポリエステルポリウレタン樹脂がセバシン酸、イソフタル酸、テレフタル酸からなるカルボン酸とエチレングリコール、ヘキサンジオールからなるグリコール、イソシアネート（ＩＰＤＩ）およびビスフェノールＡからなるエポキシ樹脂からなり、また、硬化剤としては、トリメチロールプロパン、プロピレングリコール、ジプロピレングリコール、グリセリン、１，３−ブタンジオールからなるグリコール、イソシアネート（ＴＤＩ）、他（ＴＤＡ）からなるものを用いた。
【００３４】
（実施例１）
二軸延伸ポリエステルフィルム（１２μｍ）とアルミニウム（２０μｍ）とを接着剤ＤＬ−１を用いてドライラミネーション法により貼り合わせてラミネートＡとし、別に、ランダムタイプポリプロピレンと不飽和カルボン酸グラフトポリプロピレンとを共押出し法により製膜し、前記ラミネートＡのアルミニウム面と二軸延伸ポリエステルフィルム（１２μｍ）、前記共押出し法により製膜されたランダムタイプポリプロピレン面とを接着剤ＤＬ−２を用いてドライラミネーション法により貼り合わせて積層体（１）を得た。
（１）．ＰＥＴ（１２）／ＤＬ−１／ＡＬ（２０）／ＤＬ−２／ＰＥＴ（１２）／ＤＬ−２／ＲＡＭ−ＰＰ（３０）／／ＰＰａ（２０）
【００３５】
（実施例２）
二軸延伸ポリエステルフィルム（１２μｍ）とアルミニウム（２０μｍ）とを接着剤ＤＬ−１を用いてドライラミネーション法により積層しラミネートＡとし、不飽和カルボン酸グラフトポリプロピレン（２０μｍ）と二軸延伸ポリエステルフィルム（１２μｍ）と、ランダムタイプポリプロピレンと不飽和カルボン酸グラフトポリプロピレンとを共押出し法により製膜された共押出しフィルムのランダムタイプポリプロピレン面とを接着剤ＤＬ−２を用いドライラミネーション法により積層しラミネートＢとし、前記ラミネートＡのアルミニウム面とラミネートＢの不飽和カルボン酸グラフトポリプロピレン（２０μｍ）面を温度２５０℃、圧力０．６Ｍｐａ、ライン速度２０メートル／分の条件により熱ラミネーション法により貼り合わせて積層体（２）を得た。
（２）．ＰＥＴ（１２）／ＤＬ−１／ＡＬ（２０）／ＴＬ／ＰＰａ（２０）／ＤＬ−２／ＰＥＴ（１２）／ＤＬ−２／ＲＡＭ−ＰＰ（２５）／／ＰＰａ（２５）
【００３６】
（実施例３）
アルミニウム（２０μｍ）をリン酸塩処理により耐酸性改質皮膜を形成した後、二軸延伸ポリエステルフィルム（１２μｍ）と前記アルミニウムとを接着剤ＤＬ−１を用いてドライラミネーション法により貼り合わせてラミネートＡとし、別に、ランダムタイプポリプロピレンとホモタイプポリプロピレンとを共押出し法により製膜し、前記ラミネートＡのアルミニウム面と前記共押出し法により製膜されたランダムタイプポリプロピレン面とを接着剤ＤＬ−２を用いてドライラミネーション法により貼り合わせて積層体（３）を得た。
（３）．ＰＥＴ（１２）／ＤＬ−１／ＡＬ（２０）／Ｔｒ−Ａｃ／ＤＬ−２／ＲＡＭ−ＰＰ（５）／／ＨＯＭＯ−ＰＰ（２５）
【００３７】
また、エンボス仕様としては、
（実施例４）
二軸延伸ポリエステルフィルム（１２μｍ）、二軸延伸ナイロンフィルム（１５μｍ）、アルミニウム（５０μｍ）を接着剤ＤＬ−１を用いて、順次ドライラミネーション法により貼り合わせてラミネートＡとし、別に、ポリエチレンと不飽和カルボン酸グラフトポリエチレンとを共押出し法により製膜し、前記ラミネートＡのアルミニウム面と、ポリエステルフィルム（１６μｍ）、前記共押出し法により製膜されたポリエチレン面とを接着剤ＤＬ−２を用いて、順次ドライラミネーション法により貼り合わせて積層体（４）を得た。
（４）．ＰＥＴ（１２）／ＤＬ−１／Ｎｙ（１５）／ＤＬ−１／ＡＬ（５０）／ＤＬ−２／ＰＥＴ（１６）／ＤＬ−２／ＰＥ（３０）／／ＰＥａ（２０）
【００３８】
（実施例５）
二軸延伸ポリエステルフィルム（１２μｍ）、二軸延伸ナイロンフィルム（１５μｍ）、アルミニウム（５０μｍ）とを接着剤ＤＬ−１を用いたドライラミネーション法により積層しラミネートＡとし、不飽和カルボン酸グラフトポリプロピレン（２０μｍ）と二軸延伸共重合ポリエステルフィルム（１６μｍ）と共押出し法で製膜したポリエチレンと不飽和カルボン酸グラフトポリエチレン（５０μｍ）のポリエチレン面側とを接着剤ＤＬ−２を用いドライラミネーション法により積層しラミネートＢとし、前記ラミネートＡのアルミニウム面とラミネーションＢの不飽和カルボン酸グラフトポリプロピレン（２０μｍ）を温度２００〜２５０℃、圧力０．６Ｍｐａ、ライン速度２５メートル／分の条件により熱ラミネーション法により貼り合わせて積層体（５）を得た。
（５）．ＰＥＴ（１２）／ＤＬ−１／Ｎｙ（１５）／ＤＬ−１／ＡＬ（５０）／ＴＬ／ＰＰａ（２０）／ＤＬ−２／ＰＥＴ（１６）／ＤＬ−２／ＰＥ（２５）／／ＰＥａ（２５）
【００３９】
（実施例６）
最外層面にアクリル樹脂（３μｍ）をコーティング法により形成した二軸延伸ナイロンフィルム（１５μｍ）のナイロン側と、炭酸カルシウム添加リン酸クロム酸処理をほどこしたアルミニウム（５０μｍ）を積層体ＤＬ−１を用いて順次ドライラミネーション法により貼り合わせてラミネートＡとし、別に、ランダムタイプポリプロピレンとホモタイプポリプロピレンとを共押出し法により製膜し、前記ラミネートＡのアルミニウム面と、前記共押出し法により製膜されたランダムタイプポリプロピレン面とを接着剤ＤＬ−２を用いてドライラミネーション法により貼り合わせて積層体（６）を得た。
（６）．ＡＣ／ＤＬ−１／Ｎｙ（１５）／ＤＬ−１／ＡＬ（５０）／Ｔｒ−Ｃｏ−Ａｃ−ｃｒ／ＤＬ−２／ＲＡＭ−ＰＰ（５）／／ＨＯＭＯ−ＰＰ（２５）
前記エンボスタイプのＰＥＴ（１６μｍ）はいずれも共重合タイプのポリエステルを用いる。また、前記ＤＬ−１に用いる接着剤は、特に限定しないが、ＤＬ−２においては、前記本発明において記載した組成の接着剤を用いるものとする。前記積層体（１）〜（６）を用いて、ポリマー電池用包装材料として、ポリマー電池本体を密封し、各種のテストを実施したが、ポリマー電池外装体として求められている性能を充たす積層体であった。
【００４０】
具体的な層構成として別の実施例を図３に示す。この積層体は、基材層とバリア層とをドライラミネーションし、バリア層に保護層１５を設けて、第１基材とし、中間層をドライラミネーション（ＤＬ−２）した２層タイプとし、さらに、最内層を１４ａ及び１４ｂの共押出し法により製膜した２層構成とし、前記最内層と中間層とをドライラミネーション（ＤＬ−３）して第２基材として、熱接着性フィルムを介在させて熱ラミネートして熱ラミネート層ＴＬを形成した例である。
【００４１】
ポリマー電池の形態（パウチタイプの外装体）
本発明の積層体をポリマー電池の外装体を構成する包装材料として用いる場合の前記外装体の形態は、パウチタイプまたはエンボスタイプが挙げられる。前記パウチタイプは、前述のピロータイプの他、図５（ａ）に示す三方シールタイプ、図５（ｂ）に示す四方シールタイプのような形態がある。いずれの形態においても、シール端部にタブ（電極）の一部を含む密封シールとし、タブの一部が外装体の外部に露出するものである。また、前記タブ３は、図５（ｃ）、図５（ｄ）、図５（ｅ）に示すように外装体のシール部の任意の位置から外部に露出させてもよい。
【００４２】
本発明のポリマー電池用包装材料において、外装体４の形状を図２（ｂ）に示すように、エンボス方式とする場合がある。この場合、底材６は、電池本体の収納部となるエンボス部８と、蓋材７と密封シールするフランジ部９とからなる。底材の包装材料６は図２（ａ）に示すように４層構成の積層体を基本とするが、その最外層１１および／または中間層１３に用いるポリエステル系樹脂をポリエチレンテレフタレート共重合体またはポリブチレンテレフタレート共重合体とし、フィルム化における延伸倍率を小さくすることが好ましい。前記共重合体とすることによって、底材６のエンボス形状がシャープとなり、また、容器とした時、図６（ａ’）に示す開口部巾（Ｔ）と深さ（Ｄ）がＤ／Ｔ＝１／５０以上で、かつ、側面テーパーθが１３０°以下とすることが可能となりエンボスがし易い。また、バリア層としてアルミニウムを用いる場合には、エンボスによるピンホールの発生の心配のない厚さとして、その厚さを３０μｍ以上とすることが望ましい。片面のみエンボスの場合には、その蓋材７は成形をしないために、共重合体にする必要はない。両面エンボスをする場合には、両面に前記底材の積層体を用いればよい。ポリマー電池の外装体をエンボスタイプにすることによって電池本体の収納性がよくなる。
【符号の説明】
【００４３】
１              ポリマー電池
２              ポリマー電池本体
３              電極
４              外装体
５              ヒートシール部
５ｆ            背シール部
６              底材
７              蓋材
８              エンボス部
９              フランジ部
１０            積層体（包装材料）
１１            最外層
１２            バリア層
１３            中間層
１４，１４’    最内層
１５            保護層
１６            熱接着性タブ材
ＤＬ            ドライラミネート層
ＴＬ            熱ラミネート層
【図１】
2014135282.tif 000003
【図２】
2014135282.tif 000004
【図３】
2014135282.tif 000005
【図４】
2014135282.tif 000006
【図５】
2014135282.tif 000007
【図６】
2014135282.tif 000008
【手続補正書】
【提出日】平成26年2月19日(2014.2.19)
【手続補正２】
【補正対象書類名】特許請求の範囲
【補正対象項目名】全文
【補正方法】変更
【補正の内容】
【特許請求の範囲】
【請求項１】
タブを外側に突出させた状態でポリマー電池本体をポリマー電池用包装材料で包装すると共に周縁熱接着部で密封したポリマー電池であって、前記ポリマー電池用包装材料は外層／アルミニウムからなるバリア層／内層、または、外層／アルミニウムからなるバリア層／中間層／内層からなると共に前記内層は最内層が金属に対して熱接着可能な樹脂層を含む共押出法によって形成された少なくとも２層以上の共押出し樹脂層からなり、前記タブを突出させて密封した前記周縁熱接着部が前記タブを直接に前記ポリマー電池用包装材料の最内層同士で挟んで熱接着されていることを特徴とするポリマー電池（ただし、バリア層と内層との間に酸変性ポリオレフィンを固形分とするオルガノゾルを塗布・乾燥して形成された接着性皮膜を備えるもの、および、中間層と内層の少なくとも一方に環状オレフィンコポリマーを含む層を備えるものを除く）。
【請求項２】
前記金属に対して熱接着可能な樹脂が、不飽和カルボン酸グラフトポリオレフィン、金属イオン架橋ポリエチレン、エチレンまたはプロピレンとアクリル酸誘導体、または、メタクリル酸誘導体との共重合物およびこれらの変性物の少なくとも一つを含むことを特徴とする請求項１に記載のポリマー電池。
【請求項３】
前記バリア層が、厚さ１５μｍ以上からなることを特徴とする請求項１または請求項２に記載のポリマー電池。
【請求項４】
前記中間層が、厚さ１０μｍ以上のポリエステル系、ポリオレフィン系、フッ素樹脂系、エチレン・酢酸ビニル共重合体ケン化物系の樹脂、または、これらの変性物および混合物から形成される樹脂の少なくとも１層含むものであることを特徴とする請求項１〜請求項３のいずれかに記載のポリマー電池。
【請求項５】
前記バリア層の最内層面側の表面に、エポキシ系、フェノール系、メラミン系、アルキッド系、ポリイミド系、不飽和ポリエステル系、ポリウレタン系、不飽和カルボン酸グラフトポリマー系、ポリエチレンテレフタレート共重合体、ポリブチレンテレフタレート共重合体系のいずれかからなる共重合体ポリエステル系、金属イオン架橋ポリエチレン、エチレン・酢酸ビニル共重合体系、エチレンとアクリル酸およびメタクリル酸との共重合体系、ポリエーテルウレタン系の樹脂、およびこれらの変性物の少なくとも一つを３０％以上含む樹脂層からなる保護層が形成されていることを特徴とする請求項１〜請求項４のいずれかに記載のポリマー電池。
【手続補正３】
【補正対象書類名】明細書
【補正対象項目名】０００１
【補正方法】変更
【補正の内容】
【０００１】
本発明は、防湿性、耐内容物性を有するポリマー電池用包装材料およびこれを用いた、固体有機電解質（高分子ポリマー電解質）を持つポリマー電池に関する。
【手続補正４】
【補正対象書類名】明細書
【補正対象項目名】０００４
【補正方法】変更
【補正の内容】
【０００４】
本発明は、タブを外側に突出させた状態でポリマー電池本体をポリマー電池用包装材料で包装すると共に周縁熱接着部で密封したポリマー電池であって、前記ポリマー電池用包装材料は外層／アルミニウムからなるバリア層／内層、または、外層／アルミニウムからなるバリア層／中間層／内層からなると共に前記内層は最内層が金属に対して熱接着可能な樹脂層を含む共押出法によって形成された少なくとも２層以上の共押出し樹脂層からなり、前記タブを突出させて密封した前記周縁熱接着部が前記タブを直接に前記ポリマー電池用包装材料の最内層同士で挟んで熱接着されていることを特徴とするポリマー電池（ただし、バリア層と内層との間に酸変性ポリオレフィンを固形分とするオルガノゾルを塗布・乾燥して形成された接着性皮膜を備えるもの、および、中間層と内層の少なくとも一方に環状オレフィンコポリマーを含む層を備えるものを除く）であって、前記金属に対して熱接着可能な樹脂が、不飽和カルボン酸グラフトポリオレフィン、金属イオン架橋ポリエチレン、エチレンまたはプロピレンとアクリル酸誘導体、または、メタクリル酸誘導体との共重合物およびこれらの変性物の少なくとも一つを含むこと、前記バリア層が、厚さ１５μｍ以上からなること、前記中間層が、厚さ１０μｍ以上のポリエステル系、ポリオレフィン系、フッ素樹脂系、エチレン・酢酸ビニル共重合体ケン化物系の樹脂、または、これらの変性物および混合物から形成される樹脂の少なくとも１層含むものであること、前記バリア層の最内層面側の表面に、エポキシ系、フェノール系、メラミン系、アルキッド系、ポリイミド系、不飽和ポリエステル系、ポリウレタン系、不飽和カルボン酸グラフトポリマー系、ポリエチレンテレフタレート共重合体、ポリブチレンテレフタレート共重合体系のいずれかからなる共重合体ポリエステル系、金属イオン架橋ポリエチレン、エチレン・酢酸ビニル共重合体系、エチレンとアクリル酸およびメタクリル酸との共重合体系、ポリエーテルウレタン系の樹脂、およびこれらの変性物の少なくとも一つを３０％以上含む樹脂層からなる保護層が形成されていることを含むものである。
【手続補正５】
【補正対象書類名】明細書
【補正対象項目名】０００５
【補正方法】変更
【補正の内容】
【０００５】
本発明において、内層を多層化することにより、金属接着性を有する樹脂層の単層による内層において問題となっていた内層のクラックがなくなり、安定した密封性を得ることができた。また、ポリマー電池自体がフレキシビリティをもち、金属缶を用いるより軽量化が可能となり、かつ、トータル層厚を薄くすることができ、電池として省スペース化が可能となった。特に、バリア性に優れ、該バリア性を長期に維持し得ることができ、耐熱性、耐寒性、耐内容物性等に優れたものとすることができた。
【手続補正６】
【補正対象書類名】明細書
【補正対象項目名】０００８
【補正方法】変更
【補正の内容】
【０００８】
本発明の課題について、本発明者らは鋭意研究の結果、多層構造からなる包装材料であって、次に説明する各材質からなる積層体とし、かつ、最内層を金属に対して熱接着可能な樹脂層を含む少なくとも２層以上の層とすることによって本発明の課題を解決できることを見いだし、本発明を完成するに到った。本発明による積層体を用いて形成されるかかるポリマー電池は、詳細は後述するが、図１（ｂ）に示すようなパウチタイプと図２（ｂ）に示すようなエンボスタイプとがある。図１（ｂ）および図１（ｃ）に示すように、ポリマー電池本体２を、ピロータイプの形状の外装体４の中に封入し、電極の一部を外装体の外に露出させた構造である。前記、パウチタイプとエンボスタイプとに関する外装体の形態については後に詳細に説明する。そして、前記外装体を形成するポリマー電池用包装材料（または積層体）は、基本的には、外層／バリア層／内層の３層からなり、バリア層と内層との間に中間層を設けてもよい。図１（ａ）は前記４層タイブの積層体を示している。本発明の積層体を用いるポリマー電池は、図１（ｄ）に示すように、電極３の一部を含むヒートシール部を形成するものである。
【手続補正７】
【補正対象書類名】明細書
【補正対象項目名】０００９
【補正方法】変更
【補正の内容】
【０００９】
本発明における前記外層１１は、延伸ポリエステル又はナイロンからなるが、この時、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしてはポリアミド系樹脂、すなわち、ナイロン６、ナイロン６，６、ナイロン６，６とナイロン６との共重合体、ナイロン６，１０、ポリメタキシリレンアジパミト（ＭＸＤ６）等が挙げられる。
【手続補正８】
【補正対象書類名】明細書
【補正対象項目名】００１０
【補正方法】変更
【補正の内容】
【００１０】
前記外層１１は、ポリマー電池として用いられる場合、ハードと直接接触する部位であるため、基本的に絶縁性を有する樹脂層がよい。フィルム単体でのピンホールの存在、および加工時のピンホールの発生等を考慮すると、最外層は６μｍ以上の厚さが必要であり、好ましい厚さとしては１２〜２５μｍである。
【手続補正９】
【補正対象書類名】明細書
【補正対象項目名】００１１
【補正方法】変更
【補正の内容】
【００１１】
本発明においては、外層１１は耐ピンホール性および電池の外装体とした時のハードとの絶縁性を向上させるために、積層化することも可能である。その場合、最外層１１が２層以上の樹脂層を少なくとも一つ含み、各層の厚みが６μｍ以上、好ましくは１２から２５μｍである。外層１１を積層化する例としては、図示はしないがつぎの１）〜６）が挙げられる。
１）延伸ポリエチレンテレフタレート／延伸ナイロン
２）延伸ナイロン／延伸ポリエチレンテレフタレート
また、包装材料の機械適性（包装機械、加工機械の中での搬送の安定性）、表面保護性（耐熱性、耐電解質性）、２次加工としてポリマー電池用の外装体をエンボスタイプとする際に、エンボス時の金型と最外層との摩擦抵抗を小さくする目的で、最外層を多層化、最外層表面にフッ素系樹脂層、アクリル系樹脂層、シリコーン系樹脂層等を設けることが好ましい。例えば、
３）フッ素系樹脂／延伸ポリエチレンテレフタレート（フッ素系樹脂は、フィルム状物、または液状コーティング後乾燥で形成）
４）シリコーン系樹脂／延伸ポリエチレンテレフタレートとする。シリコーン系樹脂は、フィルム状物、または液状コーティング後乾燥で形成する。
５）フッ素系樹脂／延伸ポリエチレンテレフタレート／延伸ナイロン
６）シリコーン系樹脂／延伸ポリエチレンテレフタレート／延伸ナイロン
７）アクリル系樹脂／延伸ナイロン（アクリル樹脂はフィルム状物、または液状コーティング後乾燥で硬化）
【手続補正１０】
【補正対象書類名】明細書
【補正対象項目名】００１２
【補正方法】変更
【補正の内容】
【００１２】
上記外層１１はドライラミネーション、押出しラミネーション等でバリア層１２と接着される。
【手続補正１１】
【補正対象書類名】明細書
【補正対象項目名】００１５
【補正方法】変更
【補正の内容】
【００１５】
一方、包装材料としてのアルミニウムは、バリア性を有する材料として、他の材料と積層されて用いられることが多いがアルミニウムは金属の中でも比較的有機溶剤、酸、アルカリなどに腐食されやすい。例えば、ポリマー電池の多くは、ポリマー電池本体に活物質やポリマー電解質の中に、エチレンカーボネート、プロピレンカーボネート、ジエチルカーボネート、ジメチルカーボネート、アセトンなどの有機溶剤を含む。また、ポリマー電解質のリチウム塩は水と反応し強酸であるフッ化水素（ＨＦ）を発生させる。このような、有機溶剤、酸等によりアルミニウム表面が腐食されると、内層或いは中間層等との接着力が弱まり、デラミネーションを起こし包装材としての機能がなくなる。そこで、本発明者は種々の実験等により、前記表面処理層面に耐溶剤性、耐酸性を持つ樹脂層を形成することにより、アルミニウム表面の腐食等を防止できることを見い出した。そして、前記樹脂層（以下、保護層１５と記載する）は、意外にも、アルミニウム表面を保護するばかりでなく、中間層１３との接着性を兼ね備えていることが確認された。本発明において、バリア層表面または、表面処理層の表面に設ける保護層１５に用いる物質としては、エポキシ樹脂、フェノール樹脂、メラミン樹脂、オレフィン樹脂等を用いることができる。
【手続補正１２】
【補正対象書類名】明細書
【補正対象項目名】００１７
【補正方法】変更
【補正の内容】
【００１７】
本発明においては、バリア層１２または前記保護層と内層１４との間に中間層１３を設ける事ができる。前記中間層を設けることによって、前記バリア層１２の保護と、製袋の際のヒートシールの熱と圧力によってヒートシール層である内層１４が薄くなり、電極３とアルミニウム（バリア層１２）とが接触（短絡発生）することを防止できる。また、中間層１３は電池の環境適性（耐熱性、耐寒性）を安定化するために積層するが、厚さ１０μｍ以上、融点は８０℃以上であって、好ましくは１２から２５μｍのポリエステル系樹脂、ポリオレフィン系樹脂、フッ素系樹脂または、これらの変性物および混合物から形成される少なくとも１層含むものとする。前記ポリエステル樹脂としては、ポリエチレンテレフタレート、ポリブチレンテレフタレート、ポリエチレンナフタレート、ポリブチレンナフタレート、ポリカーボネートおよびこれらの共重合体または変性物が挙げられる。また、前記ポリオレフィン系樹脂としては、ポリプロピレン、エチレン−プロピレン共重合体、低密度ポリエチレン、中密度ポリエチレン、高密度ポリエチレン、線状低密度ポリエチレン、シングルサイト系触媒を用いて重合したエチレン−α・オレフィン共重合体、金属イオン含有ポリエチレン、エチレンとメタクリル酸またはアクリル酸誘導体の共重合物、ポリブテン、不飽和カルボン酸グラフトポリエチレン、不飽和カルボン酸グラフトポリプロピレン、不飽和カルボン酸グラフトポリメチルペンテンおよびこれらの変性物が挙げられる。また、前記フッ素系樹脂としては、テトラフルオロエチレン、トリフルオロエチレン、ポリフッ化ビニリデン、ポリフッ化ビニル、エチレンテトラフルオロエチレン、ポリクロロトリフルオロエチレン、エチレンクロロトリフルオロエチレン共重合体、テトラフルオロエチレン−ヘキサフルオロプロピレン共重合体等が挙げられる。これらの樹脂は延伸又は未延伸の状態のどちらでも用いることができる。
【手続補正１３】
【補正対象書類名】明細書
【補正対象項目名】００１９
【補正方法】変更
【補正の内容】
【００１９】
本発明におけるポリマー電池用包装材料の最内層は、オレフィン系樹脂、不飽和カルボン酸グラフトポリオレフィン、金属イオン架橋ポリエチレン、エチレンまたはプロピレンとアクリル酸誘導体、またはメタクリル酸誘導体との共重合物、およびこれらの変性物または混合物から形成される。最内層の厚さは、２０μｍ以上、また最内層を形成する樹脂の融点が７０℃以上、ビカット軟化点が６０℃以上が好ましい。
【手続補正１４】
【補正対象書類名】明細書
【補正対象項目名】００２０
【補正方法】変更
【補正の内容】
【００２０】
さらに、最内層はパウチタイプ、エンボスタイプともに熱溶着法により電極タブをサンドイッチした状態で密封系を形成する。ところが、熱溶着部分の最内層としてのオレフィン樹脂は、その特性から脆くなり、簡単にクラック、ピンホールが発生し易くなる。また、熱溶着時、電極用タブの端部部分は、前記タブの厚さ分最内層を潰すことでピンホールの発生をなくしているが、最内層の耐熱性を上げるために融点が高いオレフィン系樹脂の単層とすると、高温、高圧、長時間溶着する必要がある。この場合、熱溶着自体が内容物である電池の特性を低下させたり、また包装材料の他の構成層、例えば外層のポリエステルやナイロンが熱収縮を起こしたりすることで包装材料としての機能低下を起こす。
【手続補正１５】
【補正対象書類名】明細書
【補正対象項目名】００２１
【補正方法】変更
【補正の内容】
【００２１】
最内層には、金属接着性を持たないポリオレフィン系樹脂１４’を用いることもできるが、この場合には、電極３と最内層との間に前記不飽和カルボン酸グラフトグラフトポリオレフィン、金属イオン架橋ポリエチレン、エチレンまたはプロピレンとアクリル酸誘導体、またはメタクリル酸またはメタクリル酸誘導体との共重合体物から形成される熱接着性タブ材（厚さ１５μｍ以上）１６を用いることによって、タブと外装体とが完全に接着され、密封することができる。具体的には、図４（ｂ）に示すように、電極の熱接着部に電極より巾の広い熱接着性タブ材１６を載置し、外装体に挿入して熱接着して密封する。図４（ｄ）は、この場合の熱接着後のＸ4−Ｘ4断面を模式的に示したものである（但し、外層、バリア層、中間層は１層として示している）。また、図４（ｃ）は、電極３の電極の熱接着部又はそれより広い領域の部分に、前記金属に対してヒートシール性を有する不飽和カルボン酸グラフトポリオレフィン、金属イオン架橋ポリエチレン、エチレンまたはプロピレンとアクリル酸誘導体、またはメタクリル酸誘導体との共重合物およびこれらの変性物または混合物からなる樹脂を被覆し、外装体に挿入して熱接着して密封した例であり、図４（ｅ）は、この場合の熱接着後のＸ4−Ｘ4断面を図４（ｄ）と同じように模式的に示したものである。
【手続補正１６】
【補正対象書類名】明細書
【補正対象項目名】００２２
【補正方法】変更
【補正の内容】
【００２２】
本発明の前記課題を解決するために、本発明者らは、種々研究の結果、内層を多層化することにより、前記課題に効果のあることを見いだし本発明を完成するに到った。内層の多層化は、具体的には、
（１）オレフィン系樹脂およびこれらの変性物／不飽和カルボン酸グラフトポリオレフィン
（２）オレフィン系樹脂およびこれらの変性物／エチレンとアクリル酸誘導体、または、エチレンとメタクリル酸誘導体共重合物
（３）オレフィン系樹脂およびこれらの変性物／金属イオン架橋ポリエチレン、金属イオン架橋ポリプロピレン
等の構成の内層とすることである。前記、代表的なオレフィン系樹脂としては
ａ）ポリプロピレン系としては、
１）ホモタイプポリプロピレン（融点１５０℃以上、ビカット軟化点１４０℃以上）
２）エチレン−プロピレン共重合体（融点１１０℃以上、ビカット軟化点１００℃以上のランダムタイププロピレンまたはグラフトタイププロピレン）
ｂ）ポリエチレン系としては、
３）融点９０℃以上、ビカット軟化点８０℃以上の低密度ポリエチレン、中密度ポリエチレン、高密度ポリエチレン、線状低密度ポリエチレン、エチレン−プロピレンージエン共重合体、エチレン−プロピレン−ブテン共重合体、シングルサイト系触媒を用いて重合したエチレン−α・オレフィン共重合体また、酸変性ポリオレフィン（融点９０℃以上、ビカット軟化点８０℃以上）としては
イ）エチレン−酢酸ビニル共重合体
ロ）金属イオン架橋ポリエチレン、金属イオン架橋ポリプロピレン
ハ）不飽和カルボン酸グラフトポリエチレン、不飽和カルボン酸グラフトポリプロピレン、不飽和カルボン酸グラフトポリメチルペンテン等の不飽和カルボン酸グラフトポリオレフィンおよびこれらの変性物。
ニ）エチレンまたはプロピレンとアクリル酸誘導体、またはメタクリル酸誘導体との共重合物として、エチレン−メタクリル酸メチル共重合体（ＥＭＭＡ）、エチレン・メタクリル酸エチル（ＥＭＡ）、エチレン−アクリル酸メチル共重合体（ＥＭＡＡ）、エチレン−アクリル酸エチル（ＥＥＡ）、エチレン・アクリル酸共重合体（ＥＡＡ）、プロピレン−メタクリル酸エチル（ＰＭＡ）、プロピレン−アクリル酸エチル（ＰＡＡ）等を挙げることができる。
【手続補正１７】
【補正対象書類名】明細書
【補正対象項目名】００２３
【補正方法】変更
【補正の内容】
【００２３】
内層１４の多層化の更に具体例としては、つぎのような構成を挙げることができる。
（１）低密度ポリエチレンまたは線状低密度ポリエチレン／エチレンとメタクリル酸またはアクリル酸誘導体との共重合物
（２）エチレンープロピレン共重合体体／プロピレンとメタクリル酸またはアクリル酸誘導体との共重合物
（３）低密度ポリエチレンまたは線状低密度ポリエチレン／金属架橋ポリエチレン
（４）エチレンープロピレン共重合体／金属架橋ポリプロピレン
（５）ランダムプロピレン系／不飽和カルボン酸グラフトホモタイププロピレン
（６）グラフトプロピレン系／不飽和カルボン酸グラフトホモタイププロピレン
（７）ホモプロピレン系／不飽和カルボン酸グラフトランダムタイプ、またはグラフトタイププロピレン
（８）ランダムまたはグラフトプロピレン系／ホモプロピレン系
（９）エチレンープロピレン共重合体／ポリエチレン／エチレンープロピレン共重合体
（１０）エチレンープロピレン共重合体／ポリエチレン／不飽和カルボン酸グラフトポリエチレン
【手続補正１８】
【補正対象書類名】明細書
【補正対象項目名】００２４
【補正方法】変更
【補正の内容】
【００２４】
本発明のポリマー電池用包装材料の外層、バリア層、内層、或いは外層、バリア層、中間層、内層の各層の形成または各層間の積層方法は、具体的にはＴダイ法、インフレーション法、共押出し法等を用いて製膜することができ、必要に応じて、コーティング、蒸着、紫外線硬化、電子線硬化等の方法によって２次膜を形成してもよい。また、貼り合わせは、ドライラミネーション、押出しラミネーション、共押出しラミネーション、サーマルラミネーション（熱ラミネーション）等の方法により積層化し得る。
【手続補正１９】
【補正対象書類名】明細書
【補正対象項目名】００２５
【補正方法】変更
【補正の内容】
【００２５】
前記、ドライラミネーションをする際には、ポリエステル系、ポリエチレンイミン系、ポリエーテル系、シアノアクリレート系、ウレタン系、有機チタン系、ポリエーテルウレタン系、エポキシ系、ポリエステルウレタン系、シミド系、イソシアネート系、ポリオレフィン系、シリコーン系の各種接着剤を用いることができる。ただし、本発明の積層体のバリア層よりも内層面側の積層をドライラミネーションする場合には、前記組成の接着剤を用いる。
【手続補正２０】
【補正対象書類名】明細書
【補正対象項目名】００２６
【補正方法】変更
【補正の内容】
【００２６】
ポリマー電池用外装体を形成する積層体の構成がドライラミネート法による接着である場合に、ポリマー電池の電解質成分であるカーボネート系溶剤による層間剥離およびリチウム塩と水との反応により発生するフッ化水素によるバリア層内層側表面での接着面剥離その課題に対して、鋭意研究の結果、前記積層体のバリア層よりも内側における各層の接着をドライラミネートする際の接着剤の成分をつぎの組成とすることによって、前記層間剥離、バリア層表面での接着面剥離のない積層体とすることができた。その接着剤は主剤と硬化剤とからなり、主剤が、セバシン酸、イソフタル酸、テレフタル酸、オクタン二酸、ノナン二酸、ウンデカン二酸、パルミチン酸を含むカルボン酸とエチレングリコール、ヘキサンジオール、ジエチレングリコール等のグリコールとＩＰＤＩなどのイソシアネートとからなり、硬化剤がトリメチロールプロパン、プロピレングリコール、ジプロピレングリコールグリセリン、１，３−ブタンジオール等のグリコールとＴＤＩ等のイソシアネートとＴＤＡ等からなるものである。
【手続補正２１】
【補正対象書類名】明細書
【補正対象項目名】００２８
【補正方法】変更
【補正の内容】
【００２８】
本発明の積層体において、バリア層よりも内層側の各層を接着するドライラミ接着剤としては、前記組成とする。但し、バリア層よりも外側の積層をドライラミする場合は、通常の接着剤を用いてもよい。
【手続補正２２】
【補正対象書類名】明細書
【補正対象項目名】００３０
【補正方法】変更
【補正の内容】
【００３０】
本発明の積層体を積層化する方法として、３層構成の場合、本発明の積層体を積層する方法として、代表的に次の３方法、すなわち、
１）第１基材として、外層／バリア層の積層体と内層からなる第２基材積層体をそれぞれ準備し熱ラミネーションする
２）第１基材として外層／バリア層、第２基材として内層を準備し押出しラミネーション（共押出しを含む）する方法、この場合必要に応じ、再度熱ラミネーション工程を施す
３）すべてをドライラミネーションで貼りあわせるのいずれの方法を用いてもよい。
【手続補正２３】
【補正対象書類名】明細書
【補正対象項目名】００３１
【補正方法】変更
【補正の内容】
【００３１】
また、４層構成の場合には、積層化する方法として、代表的に次の３方法、すなわち、
１）第１基材として、外層／バリア層の積層体と中間層／内層からなる第２基材積層体をそれぞれ準備し熱ラミネーションする
２）第１基材として外層／バリア層、第２基材として中間層の一部／内層の積層体、または内層のみを準備し中間層により押出しラミネーション（共押出しを含む）する、この場合必要に応じ、再度熱ラミネーション工程を施す
３）すべてをドライラミネーションで貼りあわせるのいずれの方法を用いてもよい。
【手続補正２４】
【補正対象書類名】明細書
【補正対象項目名】００４０
【補正方法】変更
【補正の内容】
【００４０】
具体的な層構成として別の実施例を図３に示す。この積層体は、外層１１とバリア層１２とをドライラミネーションし、バリア層１２に保護層１５を設けて、第１基材とし、中間層１３をドライラミネーション（ＤＬ−２）した２層タイプ（１３ａ、１３ｂ）とし、さらに、内層１４を１４ａ及び１４ｂの共押出し法により製膜した２層構成とし、前記内層１４と中間層１３とをドライラミネーション（ＤＬ−３）して第２基材として、熱接着性フィルムを介在させて熱ラミネートして熱ラミネート層ＴＬを形成した例である。
【手続補正２５】
【補正対象書類名】明細書
【補正対象項目名】００４２
【補正方法】変更
【補正の内容】
【００４２】
本発明のポリマー電池用包装材料において、外装体４の形状を図２（ｂ）に示すように、エンボス方式とする場合がある。この場合、底材６は、電池本体の収納部となるエンボス部８と、蓋材７と密封シールするフランジ部９とからなる。底材の包装材料６は図２（ａ）に示すように４層構成の積層体を基本とするが、その外層１１および／または中間層１３に用いるポリエステル系樹脂をポリエチレンテレフタレート共重合体またはポリブチレンテレフタレート共重合体とし、フィルム化における延伸倍率を小さくすることが好ましい。前記共重合体とすることによって、底材６のエンボス形状がシャープとなり、また、容器とした時、図６（ａ’）に示す開口部巾（Ｔ）と深さ（Ｄ）がＤ／Ｔ＝１／５０以上で、かつ、側面テーパーθが１３０°以下とすることが可能となりエンボスがし易い。また、バリア層としてアルミニウムを用いる場合には、エンボスによるピンホールの発生の心配のない厚さとして、その厚さを３０μｍ以上とすることが望ましい。片面のみエンボスの場合には、その蓋材７は成形をしないために、共重合体にする必要はない。両面エンボスをする場合には、両面に前記底材の積層体を用いればよい。ポリマー電池の外装体をエンボスタイプにすることによって電池本体の収納性がよくなる。
【手続補正２６】
【補正対象書類名】明細書
【補正対象項目名】００４３
【補正方法】変更
【補正の内容】
【００４３】
１              ポリマー電池
２              ポリマー電池本体
３              電極（タブ）
４              外装体
５              ヒートシール部
５ｆ            背シール部
６              底材
７              蓋材
８              エンボス部
９              フランジ部
１０            積層体（包装材料）
１１            外層
１２            バリア層
１３            中間層
１４ 内層
１５            保護層
１６            熱接着性タブ材
ＤＬ            ドライラミネート層
ＴＬ            熱ラミネート層